(57)【要約】【構成】水ガラスと界面活性剤とを配合してなる処理液を木材中に含浸させて耐火性木材とする方法。水ガラスと界面活性剤とからなる水溶液を撹拌混合し水ガラスがゲル化しないようにすると共に、処理液が広葉樹の他針葉樹中にも注入できるように水ガラス粒子を細粒化するとなおよい。処理液はそのｐＨを８以下に調整するとなおよい。【効果】水ガラスの容易なゲル化、急激な固化を抑制、粘度の急激な上昇を抑制して、その取扱いを容易にして、ゲル状珪酸の析出や沈殿を抑えつつ、水ガラスを木材中に含浸させることができ、広葉樹に留まらずに針葉樹に対しても含浸させることができる。針葉樹を広葉樹並みの硬度に高めることも可能で、優れた耐候性により水の侵入を防ぎ、防腐・防蟻効果をも高めることができる。【選択図】なし【特許請求の範囲】
【請求項１】
木材中に水ガラスを含浸させて当該木材を耐火性木材とする方法において、当該水ガラスと界面活性剤とを配合してなる処理液にて木材中に含浸させることを特徴とする木材の耐火性付与方法。
【請求項２】
処理液が、水ガラスと界面活性剤とからなる水溶液を撹拌混合し、当該水ガラスがゲル化しないようにし、又、当該処理液が、木材の広葉樹の他、道管を欠く針葉樹中にも注入できるように水ガラス粒子を細粒化してなることを特徴とする、請求項１に記載された木材の耐火性付与方法。
【請求項３】
処理液が、ｐＨを８以下に調整してなることを特徴とする、請求項１又は２に記載された木材の耐火性付与方法。
【請求項４】
界面活性剤が、その親油性原子団の炭素数が３から１８の界面活性剤であることを特徴とする、請求項１から３のいずれか１項に記載された木材の耐火性付与方法。
【請求項５】
界面活性剤が、その親水性原子団としてポリエチレンオキサイドを有し、そのエチレンオキサイドの付加モル数が、３から１８であることを特徴とする、請求項１から４のいずれか１項に記載された木材の耐火性付与方法。
【請求項６】
界面活性剤が、非イオン系界面活性剤であることを特徴とする、請求項１から５のいずれか１項に記載された木材の耐火性付与方法。
【請求項７】
界面活性剤が、ＨＬＢ価５から２０の界面活性剤であることを特徴とする、請求項１から６のいずれか１項に記載された木材の耐火性付与方法。
【請求項８】
処理液が、水ガラス１００重量部に対して、界面活性剤を０．１から１５重量部添加してなることを特徴とする、請求項１から７のいずれか１項に記載された木材の耐火性付与方法。
【請求項９】
水ガラスが、珪酸ナトリウムの水溶液で、酸化ナトリウム（Ｎａ２Ｏ）と二酸化珪素（ＳｉＯ２）とのモル比が２．５から３．５であることを特徴とする、請求項１から８のいずれか１項に記載された木材の耐火性付与方法。
【請求項１０】
木材が、木質材料を包含することを特徴とする、請求項１から９のいずれか１項に記載された木材の耐火性付与方法。
【発明の詳細な説明】
【技術分野】
【０００１】
本発明は、木材の耐火性付与方法、詳しくは、水ガラスを木材中に含浸させて当該木材を耐火性木材とする方法に関するものである。
【背景技術】
【０００２】
木材（木質材料を含む。）の耐火性における欠点を補い、その利用を拡大しようとして各種技術が提案されている。
当該耐火性には、その程度に応じて、次のようなクラス分けがなされている。
（１）不燃性
継続して燃焼しない性質。
（２） 難燃性
燃焼する速さは遅いが、ある程度の時間は燃え続ける性質。用語としては耐燃性と同義にて使用される場合も多い。
（３）自己消火性
炎にさらされる間は燃えるが、炎から離されれば消火する性質。
（４）遅燃性
自己消火性は無いが、燃焼する速さが遅い性質。
通常、木材の燃焼を物理的に抑制するのに、主に、被覆、積層、混合、含浸の四方法がある。被覆は、木材表面を難燃材料や不燃材料で被覆して、木材への熱エネルギ−と酸素の供給を遮断する方法で、防火塗料などによる防火塗装はこの例である。積層は、例えば、金属箔等とのオ−バ−レイ等により、木材の燃焼を物理的に抑制する方法である 。
混合は、不燃性成分の構成比を高めて着火と燃焼の持続を抑制するもので、木片セメントなどがこの例である。
含浸は、例えば、木材に薬剤溶液を注入・浸透させて、薬剤を木材中に混在させる方法である。従来から、薬剤として、例えば、有機リン系難燃化剤などが使用されている。
木材への耐火性の付与として、水ガラスはその優れていることが従来から知られていて、水ガラスを用いて木材を耐火性木材とすることが、従来から行われている（特開平０８−２８３０６０号公報、特開２００７−２４６３７０号公報、特開２００７−０８３７１５号公報、特開平０７−０１８２０２号公報、特開２００１−２０７１１８号公報、特開２００６−１９９００９号公報、特開２０１０−２２８９６０号公報、特開２００６−１８２０２４号公報、特開２００５−１８６６２０号公報、特開平０２−１６７８４８号公報、特公昭６２−２１５６８９号公報、特公昭６２−１７４１４２号公報）。
当該水ガラスは、木材中に含浸されることで、木材に耐火性を付与する一方で、木材樹種の一つである針葉樹を、他方の樹種である広葉樹並みの硬度に高めることが可能で、又、同時に優れた耐候性により水の侵入を防ぎ、防腐・防蟻効果をも高めることができる。
しかしながら、従来から水ガラスを用いて耐火性木材とすることが試みられきてはいるが、水ガラスは、通常、珪酸ナトリウムの濃厚な水溶液で、空気中に放置すると、ＣＯ２を吸収し、ゲル状珪酸が析出する。又、酸により加水分解し、ゲル状珪酸が沈殿する。即ち、水ガラスは、容易にゲル化し易く、急激に固化し易く、又、粘度の急激な上昇もあったりして、その取扱いが容易ではない。
従って、当該水ガラスは、被覆、積層及び混合技術では、ある程度使用できても、木材中に含浸するのは容易ではなく、又、広葉樹では含浸できても、針葉樹では、その道管の欠如、ゲル状珪酸の析出や沈殿や当該水ガラスの粒子の大きさなどの問題で含浸するのは容易ではない。
一方、界面活性剤は、その界面活性により、各種分野に使用され、例えば、水ガラス、エステル及び水からなる添加剤に界面活性剤を配合してミセル化して地盤改良注入材としたり（特開２００６−１５２２６２号公報）、界面活性剤と珪酸ナトリウムなどからなる岩盤などへの注入材（特開２００４−７５７５４号公報）したり等の土木分野に留まらず、アニオン系界面活性剤を配合してなる不燃性軽量硬化物（特開昭５０−３４０２５号公報）、焼成発砲させた無機質軽量粉砕体にケイ酸ソーダやアニオン系界面活性剤を配合してなるもの（特開昭５１−８０３２４号公報）、界面活性剤を配合してなる板状基材、合成樹脂シート及び無機質材料からなる床材（特開平６−８１４４７号公報）等の建材分野でも使用され、木材に対しても、特開６１−２４６００３号公報、特開６３−５１１０２号公報、特開平３−１１２６０４号公報及び特開平４−２５９５０２号公報には、アニオン含有処理液とカチオン含有処理液を共に木材中に含浸させて木材中で反応させ木材を改質することが記載され、処理液はイオンとして含浸させるので含浸が容易となると記載されている。
【０００３】
【特許文献１】特開平０８−２８３０６０号公報、特開２００７−２４６３７０号公報、特開２００７−０８３７１５号公報、特開平０７−０１８２０２号公報、特開２００１−２０７１１８号公報、特開２００６−１９９００９号公報、特開２０１０−２２８９６０号公報、特開２００６−１８２０２４号公報、特開２００５−１８６６２０号公報、特開平０２−１６７８４８号公報、特公昭６２−２１５６８９号公報、特公昭６２−１７４１４２号公報、特開２００６−１５２２６２号公報、特開２００４−７５７５４号公報、特開昭５０−３４０２５号公報、特開昭５１−８０３２４号公報、特開平６−８１４４７号公報、特開６１−２４６００３号公報、特開６３−５１１０２号公報、特開平３−１１２６０４号公報及び特開平４−２５９５０２号公報
【発明の概要】
【発明が解決しようとする課題】
【０００４】
本発明は、上記従来技術の問題点を克服してその欠点を解消することの出来る技術を提供することを目的としたものである。
本発明の他の目的や新規な特徴については本件明細書及び図面の記載からも明らかになるであろう。
【課題を解決するための手段】
【０００５】
本発明の特許請求の範囲は、次の通りである。
（請求項１）  木材中に水ガラスを含浸させて当該木材を耐火性木材とする方法において、当該水ガラスと界面活性剤とを配合してなる処理液にて木材中に含浸させることを特徴とする木材の耐火性付与方法。
（請求項２）  処理液が、水ガラスと界面活性剤とからなる水溶液を撹拌混合し、当該水ガラスがゲル化しないようにし、又、当該処理液が、木材の広葉樹の他、道管を欠く針葉樹中にも注入できるように水ガラス粒子を細粒化してなることを特徴とする、請求項１に記載された木材の耐火性付与方法。
（請求項３）  処理液が、ｐＨを８以下に調整してなることを特徴とする、請求項１又は２に記載された木材の耐火性付与方法。
（請求項４）  界面活性剤が、その親油性原子団の炭素数が３から１８の界面活性剤であることを特徴とする、請求項１から３のいずれか１項に記載された木材の耐火性付与方法。
（請求項５）  界面活性剤が、その親水性原子団としてポリエチレンオキサイドを有し、そのエチレンオキサイドの付加モル数が、３から１８であることを特徴とする、請求項１から４のいずれか１項に記載された木材の耐火性付与方法。
（請求項６）  界面活性剤が、非イオン系界面活性剤であることを特徴とする、請求項１から５のいずれか１項に記載された木材の耐火性付与方法。
（請求項７）  界面活性剤が、ＨＬＢ価５から２０の界面活性剤であることを特徴とする、請求項１から６のいずれか１項に記載された木材の耐火性付与方法。
（請求項８）  処理液が、水ガラス１００重量部に対して、界面活性剤を０．１から１５重量部添加してなることを特徴とする、請求項１から７のいずれか１項に記載された木材の耐火性付与方法。
（請求項９）  水ガラスが、珪酸ナトリウムの水溶液で、酸化ナトリウム（Ｎａ２Ｏ）と二酸化珪素（ＳｉＯ２）とのモル比が２．５から３．５であることを特徴とする、請求項１から８のいずれか１項に記載された木材の耐火性付与方法。
（請求項１０）  木材が、木質材料を包含することを特徴とする、請求項１から９のいずれか１項に記載された木材の耐火性付与方法。
【発明の開示】
【０００６】
本発明によれば、請求項１に示すように、木材中に水ガラスを含浸させて当該木材を耐火性木材とする方法において、当該水ガラスと界面活性剤とを配合してなる処理液にて木材中に含浸させることにより、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることに成功したが、特に、広葉樹に留まらずに、針葉樹に対しても、当該水ガラスの粒子の細粒化によりその含浸に成功した。
当該水ガラスを木材中に含浸させることができたので、優れて木材に耐火性を付与し得ただけでなく、針葉樹を広葉樹並みの硬度に高めることも可能とし、更には、優れたその耐候性により水の侵入を防ぎ、防腐・防蟻効果をも高めることができた。
【０００７】
本発明によれば、請求項２に示すように、処理液について、水ガラスと界面活性剤とからなる水溶液を撹拌混合し、当該水ガラスがゲル化しないようにし、又、当該処理液が、木材の広葉樹の他、道管を欠く針葉樹中にも注入できるように水ガラス粒子を細粒化してなると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、より一層、当該水ガラスの粒子の細粒化により含浸させることができる。
【０００８】
本発明によれば、請求項３に示すように、処理液について、ｐＨを８以下に調整すると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【０００９】
本発明によれば、請求項４に示すように、界面活性剤について、その親油性原子団の炭素数が３から１８の界面活性剤を用いることにより、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【００１０】
本発明によれば、請求項５に示すように、界面活性剤について、その親水性原子団としてポリエチレンオキサイドを有し、そのエチレンオキサイドの付加モル数が、３から１８の界面活性剤を用いると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【００１１】
本発明によれば、請求項６に示すように、界面活性剤について、非イオン界面活性剤を用いると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【００１２】
本発明によれば、請求項７に示すように、界面活性剤について、そのＨＬＢ価が、５から２０の界面活性剤であると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【００１３】
本発明によれば、請求項８に示すように、処理液が、水ガラス１００重量部に対して、界面活性剤を０．１から１５重量部添加してなると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【００１４】
本発明によれば、請求項９に示すように、水ガラスが、珪酸ナトリウムの水溶液で、酸化ナトリウム（Ｎａ２Ｏ）と二酸化珪素（ＳｉＯ２）とのモル比が２．５から３．５であると、より一層、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【００１５】
本発明の方法は、請求項１０に示すように、木材に留まらず、木質材料にも適用でき、当該木質材料について、水ガラスの容易なゲル化、急激な固化を抑制し、又、粘度の急激な上昇を抑制して、その取扱いを容易にして、ゲル状珪酸の析出や沈殿を抑えつつ、当該水ガラスを木材中に含浸させることができ、特に、広葉樹に留まらずに、針葉樹に対しても、当該水ガラスの粒子の細粒化により含浸させることができる。
【発明を実施するための最良の形態】
【００１６】
本発明において使用される水ガラスは、例えば、次の式１のようにして、炭酸ナトリウム（Ｎａ２ＣＯ３）と二酸化珪素（ＳｉＯ２）とを溶融させることにより得ることができる。
（化１）
Ｎａ２ＣＯ３＋ＳｉＯ２→Ｎａ２Ｏ／ｎＳｉＯ２＋ＣＯ２・・・（１）
但し、式中のｎは、モル比で、酸化ナトリウム（Ｎａ２Ｏ）と二酸化珪素（ＳｉＯ２）との分子比で表される。
日本工業規格（ＪＩＳ  Ｋ  １４０８）では、１号から５号を規定しており、１号では、二酸化珪素（ＳｉＯ２）％と酸化ナトリウム（Ｎａ２Ｏ）％との比率が、前者が３５から３８に対して後者が１７から１９になっている。２号は、同３４から３６に対して１４から１５；３号は、同２８から３０に対して９から１０；４号は、同２７．５から２９に対して２８．５から３０；５号は、同１９から２２に対して２０から２２になっている。
本発明では、当該４号を除く、その作業性などから、２、３，５号が好ましい。１号では、粘度が高過ぎたりする。。
本発明では、当該水ガラスを木材中に含浸させる際の水ガラスの容易なゲル化の抑制、急激な固化の抑制、又、粘度の急激な上昇の抑制、その取扱いの容易さ、防腐・防蟻効果等からは、当該ｎ（モル比、係数）が２．５から３．５のアルカリ−珪酸系ガラスの濃厚な水溶液であることが好ましい。
本発明において使用される水ガラスは、狭義には、珪酸ナトリウムを指すが、広義には、珪酸塩を指し、その下位概念のアルカリ金属珪酸塩を包含する。
アルカリとしては、通常は、Ｎａであるが、Ｋを含む場合もある。
【００１７】
本発明で使用される界面活性剤としては、例えば、非イオン性界面活性剤、陰イオン界面活性剤、陽イオン界面活性剤及び両性界面活性剤が挙げられる。
界面活性剤は、１分子中に少なくとも１個の親油性原子団と、少なくとも１個の親水性原子団とを有する化合物の総称で、本発明では、水ガラスを木材中に含浸させる際の水ガラスの容易なゲル化の抑制、急激な固化の抑制、又、粘度の急激な上昇の抑制、その取扱いの容易さ、防腐・防蟻効果等からは、その親油性原子団の炭素数が３から１８好ましくは３から１５の界面活性剤であることが好ましく、又、その親水性原子団としてポリエチレンオキサイドを有し、そのエチレンオキサイドの付加モル数が、３から１８好ましくは３から１０である界面活性剤の使用が好ましい。
本発明では、特に、界面活性剤が、水ガラスとの相互関係から、イオンに乖離しない非イオン系界面活性剤であることが好ましい。特に、ポリエチレンオキサイド（Ｐ．Ｏ）系非イオン系界面活性剤であることが好ましい。ポリエチレンオキサイド（Ｐ．Ｏ）系非イオン系界面活性剤の例としては、次のようなものが挙げられる。
Ｒ−Ｏ−（ＣＨ２ＣＨ２Ｏ）ｎ−Ｈ、
ＲＣＯＯ−（ＣＨ２ＣＨ２Ｏ）ｎ−Ｈ
但し、Ｒは、アルキル基、ｎは、エチレンオキサイドの付加モル数
又、同様の理由から、界面活性剤が、ＨＬＢ価（親水性親油性バランス）が、５から２０好ましくは９から１６の界面活性剤であることが好ましい。
【００１８】
本発明では、木材の含浸に際して、水ガラスと界面活性剤とからなる水溶液を、攪拌機などで撹拌混合して処理液とする。
当該水ガラスはゲル化が抑制され、又、当該処理液は、広葉樹の他、道管を欠く針葉樹中にも注入できるようになる。
処理液は、水ガラス１００重量部に対して、界面活性剤を０．１から１５重量部好ましくは０．１から１０重量部添加してなる。界面活性剤が、０．１重量部未満であるときには、水溶液がゼリ−状となり、水ガラスのゲル化抑制効果が低減し、水溶液が固化したり、又、粘度の上昇を招き、水ガラスが取扱い難くなる。界面活性剤が、１５重量部を越えるときには、沈殿物が出現し、当該効果が飽和し、又、経済的ではない。
【００１９】
本発明では、処理液について、そのｐＨを８以下好ましくは７から２の範囲に調整することが、水ガラスを木材中に含浸させる際の水ガラスの容易なゲル化の抑制、急激な固化の抑制し、又、粘度の急激な上昇の抑制、その取扱いの容易さ、防腐・防蟻効果等から好ましい。
ｐＨの範囲の調整は、例えば、酸の使用により行うことができ混酸等の無機酸でも、氷酢酸などの有機酸でもよい。
ｐＨの８以下好ましくは７から２の範囲の調整により、より一層、水ガラスを木材中に含浸させる際の水ガラスのゲル化、急激な固化、又、粘度の急激な上昇の抑制を達成することができ、当該範囲を逸脱し、ｐＨが９を越えたりすると、木材変色も起こったりする。
【００２０】
本発明では、上記の撹拌混合により、処理液中の水ガラス粒子は細粒化される。
広葉樹は、道管（細胞が軸方向に連続して合体し、不確定の長さで分節を持った管状の構造を形成しているもの。）を持つ木材である。広葉樹は、導管を有し、その導管は、材の横断面では穴となって現れ、その存在は肉眼でも認められることが多い。それに対して、針葉樹は、道管を欠く材である。広葉樹には、例えば、カエデ、ツゲ、、ブナ、トチノキが挙げられる。針葉樹には、例えば、スイ、ヒノキ、サクラ、イチョウ、ドドマツ、カラマツ、エゾマツ、アカマツが挙げられる。
針葉樹の組織は単純で、大半の樹種は９０％以上が仮道管で占められている。仮道管とは、水を根から樹幹を通して葉へ送る通路を指している。広葉樹における水分の通り道は主に道管である。
撹拌混合は、例えば、攪拌混合機で行うことができる。当該撹拌混合の際の回転数としては、特に制限はないが、１００から７００ｒｐｍであることが好ましい。
回転数が１００ｒｐｍ未満では、水ガラス粒子の細粒化が低減し、又、水ガラスのゲル化、急激な固化、又、粘度の急激な上昇の抑制を達成することが難しくなり、一方、７００ｒｐｍを越えても、効果が飽和する。
【００２１】
本発明では、上記の処理液の調製に際して、溶剤などを添加してもよい。
溶剤の使用は、処理液の粘度の調整に役立つ。溶剤としては、特に、制限はないが、エ−テル系の溶剤（エ−テル類）が、処理液の粘度の調整上好ましく、又、本発明の目的上も、好ましい。
本発明では、溶剤中に水がラスの濃厚水溶液、界面活性剤その他必要に応じての添加剤等を添加し、撹拌混合して処理液を調製することができる。
当該エ−テル類としては、例えば、メチルセロソルブアセテ−ト、エチルセロソルブアセテ−ト、ブチルセロソルブアセテ−ト、ＩＰＥ（イソプロピルエ−テル）、ＴＨＦ（テトラヒドロフラン）、１，４−ジオキサン、ＭＴＢＥ（メチルタ−シャリ−ブチルエ−テル）、アニソ−ル（ＣＨ３ＯＣ６Ｈ５）、エチレングリコ−ルモノメチルエ−テル（メチルセロソルブ）、エチレングリコ−ルモノエチルエ−テル（セロソルブ、エチルセロソルブ）、ブチルセロソルブ、イソプロピルセロソルブ等が挙げられる。
【００２２】
本発明で使用される木材としては、木質材料を包含する。当該木材又は木質材料としては、天然の木材の他、合板、集成材等のような木質材が使用できる。木材、木質材は、国内、国外産の針葉樹及び広葉樹の区別はなく種々の樹種が使用でき、例えば、杉、赤松、黒松、樫、楠及び桧等を挙げることができ、その形状としては、丸太、製材品、単板及び木片いずれも使用可能であり、又、パ−チクルボ−ド、ベニヤ合板等の加工木材も対象となるが、本発明では、特に、松、杉、桧、ツガ等の針葉樹にも適用できることが特徴の一つともなっている。
【００２３】
本発明では、適宜必要に応じて、上記した溶剤の他に、難燃剤、染料、紫外線吸収剤、防虫剤、防腐剤などを使用することができる。
【００２４】
本発明の方法では、真空にして処理液を木材又は木質材に注入後に、常圧に戻し含浸を行えばよい。
当該真空度（真空圧）は、１Ｔｏｒｒ〜２５Ｔｏｒｒが好ましい。
放置後に、含浸材を乾燥させる。乾燥により水ガラスが、木材中で固化する。
【実施例】
【００２５】
以下に実施例を挙げ本発明のより詳細な理解に供する。当然のことながら本発明は以下の実施例のみに限定されるものではない。
実施例１
【００２６】
エチルセロソルブアセテ−ト中に、
水ガラス                                                １００重量部
非イオン界面活性剤                                          ４重量部
を溶解させて処理液を作成した。
上記の水ガラスには、日本工業規格（ＪＩＳ  Ｋ  １４０８）２号品を使用した。
非イオン界面活性剤には、炭素数が１２で、エチレンオキサイドの付加モル数が１０のポリオキシエチレンアルキルエ−テル（ＨＬＢ価１０）を使用した。
処理液は、ｐＨを氷酢酸で５に調整した。又、撹拌混合機で回転数３００ｒｐｍで撹拌混合を行った。
当該処理液を含浸槽に入れ、当該処理液に、杉材辺材（寸法：３００ＬｍｍＸ９０ＷｍｍＸ２５Ｔｍｍ、含水率：３５〜４０％、高周波含水率計で測定）を完全に浸漬しタンクに挿入密閉し真空減圧を行った。真空度は水銀マノメ−タ１５Ｔｏｒｒとして、真空時間６０分で真空操作を行い、注入後、常圧に戻し、常圧含浸を６０分行い、含浸材を含浸液より取り出し、１２０分放置した。
熱風乾燥を８０℃で９０時間行った。
水ガラスは、ゲル化せずに木材中に含浸することができた。
粘度は、ｂ型粘度計で２，３回測定したが、１００ｃｐ前後で急激な上昇は見られなかった。
上記試験片を観察すると、白色を保持し、ほとんど変色はなく、試験片に検査ろ紙を当てて観察しても、試験片表面での水ガラスの存在は観察されず、水ガラスは、木材中に含浸することができたことが判る。
上記試験片を切断し、その切断面を観察すると、水ガラスが固化していることが観察された。
上記試験片の含浸前の重量は、１０ｇで、含浸後は、１５ｇで、水ガラスが含浸できたことが判る。
得られた含浸後試験片について、国土交通省の規定による難燃性テストの結果、（１）燃焼しないこと、（２）防火上有害な変形、溶融、 亀裂その他の損傷を生じないこと及び（３）避難上有害な煙、又はガスを生じないことの条件を具備し、又、同規格の準不燃材料（令一条.五）１５ｍｍ以上木毛セメント板９ｍｍ以上石膏ボード等（平１２建告１４０１）、１０分間に合格するものであった。
実施例２
【００２７】
水ガラスを３号のものとした以外は、実施例１と同様に、水ガラスを含浸した試験片を作成した。水ガラスは、ゲル化せずに木材中に含浸することができた。
粘度は、ｂ型粘度計で２，３回測定したが、実施例１と同様に急激な上昇は見られなかった。
上記試験片を観察すると、白色を保持し、ほとんど変色はなく、試験片に検査ろ紙を当てて観察しても、試験片表面での水ガラスの存在は観察されず、水ガラスは、木材中に含浸することができたことが判る。
上記試験片を切断し、その切断面を観察すると、水ガラスが固化していることが観察された。
上記試験片の含浸前の重量測定をしたが、実施例１と同様に水ガラスが含浸できたことが判った。
得られた含浸後試験片について、国土交通省の規定による難燃性テストの結果、、実施例１と同様に、（１）燃焼しないこと、（２）防火上有害な変形、溶融、 亀裂その他の損傷を生じないこと及び（３）避難上有害な煙、又はガスを生じないことの条件を具備し、又、同規格の準不燃材料（令一条.五）１５ｍｍ以上木毛セメント板９ｍｍ以上石膏ボード等（平１２建告１４０１）、１０分間に合格するものであった。
実施例３
【００２８】
非イオン界面活性剤に、炭素数が１５で、ポリエチレンオキサイドの付加モル数が１０のポリオキシエチレンアルキルエ−テル（ＨＬＢ価９）を使用した以外は、実施例１と同様に、水ガラスを含浸した試験片を作成した。水ガラスは、ゲル化せずに木材中に含浸することができた。
粘度は、ｂ型粘度計で２，３回測定したが、実施例１と同様に急激な上昇は見られなかった。
上記試験片を観察すると、白色を保持し、ほとんど変色はなく、試験片に検査ろ紙を当てて観察しても、試験片表面での水ガラスの存在は観察されず、水ガラスは、木材中に含浸することができたことが判る。
上記試験片を切断し、その切断面を観察すると、水ガラスが固化していることが観察された。
上記試験片の含浸前の重量測定をしたが、実施例１と同様に水ガラスが含浸できたことが判った。
得られた含浸後試験片について、国土交通省の規定による難燃性テストの結果、実施例１と同様に、（１）燃焼しないこと、（２）防火上有害な変形、溶融、 亀裂その他の損傷を生じないこと及び（３）避難上有害な煙、又はガスを生じないことの条件を具備し、又、同規格の準不燃材料（令一条五）１５ｍｍ以上木毛セメント板９ｍｍ以上石膏ボード等（平１２建告１４０１）、１０分間に合格するものであった。
実施例４
【００２９】
非イオン界面活性剤の量を８重量部とした以外は、実施例１と同様に、水ガラスを含浸した試験片を作成した。水ガラスは、ゲル化せずに木材中に含浸することができた。
粘度は、ｂ型粘度計で２，３回測定したが、実施例１と同様に急激な上昇は見られなかった。
上記試験片を観察すると、白色を保持し、ほとんど変色はなく、試験片に検査ろ紙を当てて観察しても、試験片表面での水ガラスの存在は観察されず、水ガラスは、木材中に含浸することができたことが判る。
上記試験片を切断し、その切断面を観察すると、水ガラスが固化していることが観察された。
上記試験片の含浸前の重量測定をしたが、実施例１と同様に水ガラスが含浸できたことが判った。
得られた含浸後試験片について、国土交通省の規定による難燃性テストの結果、実施例１と同様に、（１）燃焼しないこと、（２）防火上有害な変形、溶融、 亀裂その他の損傷を生じないこと及び（３）避難上有害な煙、又はガスを生じないことの条件を具備し、又、同規格の準不燃材料（令一条五）１５ｍｍ以上木毛セメント板９ｍｍ以上石膏ボ−ド等（平１２建告１４０１）、１０分間に合格するものであった。
実施例５
【００３０】
ｐＨを混酸で５に調整した以外は、実施例１と同様に、水ガラスを含浸した試験片を作成した。水ガラスは、ゲル化せずに木材中に含浸することができた。
粘度は、ｂ型粘度計で２，３回測定したが、実施例１と同様に急激な上昇は見られなかった。
上記試験片を観察すると、白色を保持し、ほとんど変色はなく、試験片に検査ろ紙を当てて観察しても、試験片表面での水ガラスの存在は観察されず、水ガラスは、木材中に含浸することができたことが判る。
上記試験片を切断し、その切断面を観察すると、水ガラスが固化していることが観察された。
上記試験片の含浸前の重量測定をしたが、実施例１と同様に水ガラスが含浸できたことが判った。
得られた含浸後試験片について、国土交通省の規定による難燃性テストの結果、実施例１と同様に、（１）燃焼しないこと、（２）防火上有害な変形、溶融、 亀裂その他の損傷を生じないこと及び（３）避難上有害な煙、又はガスを生じないことの条件を具備し、又、同規格の準不燃材料（令一条.五）１５ｍｍ以上木毛セメント板９ｍｍ以上石膏ボード等（平１２建告１４０１）、１０分間に合格するものであった。
【産業上の利用可能性】
【００３１】
本発明の方法は、各種の場合に適用することができる。
本発明の方法により製造された木材、木質部材は、例えば、木工品材料や、テ−ブルその他の家具材、自動車や建築物の内装材、窓枠、構造用ＬＶＬ・集成材の外貼り、木製ドア、システムキッチン用装飾木材などとして利用することができ、特に、耐火性を具備した外装材としても使用でき、又、家具、障子などの生活用木質材にも適用できる。